(57)【要約】      （修正有）【課題】耐摩耗性、紙離れ性、靭性の良好なゴムカバーロールの提供。【解決手段】産業用ロール１０は、実質的に円筒形の金属コア１０と、該コアの上で円周方向に重なって接着されているゴムの基層１８と、該基層の上で円周方向に重なっているゴムの上紙料側層２２と、該上紙料側層の上で円周方向に重なっているポリウレタン被膜とを備えている。この構成では、ロールは、ゴムカバーを有するロールと比較して改善された耐磨性、紙離れ特性及び／又は靭性を提供することが可能であるが、典型的なポリウレタンカバーよりも軟質のカバーにおいてこれらの特性をもたらしている。【選択図】図１
2007186839.tif 000002
【特許請求の範囲】
【請求項１】
実質的に円筒形の金属コアと、
該コアの上で円周方向に重なって接着されているゴムの基層と、
該基層の上で円周方向に重なっているゴムの上紙料側層と、
該上紙料側層の上で円周方向に重なっているポリウレタン被膜と、
を備えている産業用ロール。
【請求項２】
前記基層のゴムは、ＮＢＲ、ＨＮＢＲ、ＥＰＤＭ、ＣＲ、ＳＢＲ及びＣＳＭからなるグループから選択されている、請求項１に記載の産業用ロール。
【請求項３】
前記基層の厚さは、約０.０６２５〜０.２５ｉｎである、請求項１に記載の産業用ロール。
【請求項４】
前記基層は、３〜２０Ｐ＆Ｊの硬度を有している、請求項１に記載の産業用ロール。
【請求項５】
前記基層と前記上紙料側層との間にゴム連結層を更に備えている、請求項１に記載の産業用ロール。
【請求項６】
前記上紙料側層の厚さは約１〜２.５ｉｎである、請求項１に記載の産業用ロール。
【請求項７】
前記上紙料側層は約３０〜３００Ｐ＆Ｊの硬度を有している、請求項１に記載の産業用ロール。
【請求項８】
前記被膜の厚さは、約０.０５〜０.２５ｉｎである、請求項１に記載の産業用ロール。
【請求項９】
前記被膜は約３〜７０Ｐ＆Ｊの硬度を有している、請求項１に記載の産業用ロール。
【請求項１０】
前記被膜は、約３〜３０Ｐ＆Ｊの硬度を有している、請求項１に記載の産業用ロール。
【請求項１１】
抄紙機においてクーチロールの位置に配置されている、請求項１に記載の産業用ロール。
【請求項１２】
抄紙機においてプレスロールの位置に配置されている、請求項１に記載の産業用ロール。
【請求項１３】
抄紙機において地合形成ロールの位置に配置されている、請求項１に記載の産業用ロール。
【請求項１４】
抄紙機においてクーチロールの位置に配置されている、請求項１に記載の産業用ロール。
【請求項１５】
抄紙機においてランプブレーカーロールの位置に配置されている、請求項１に記載の産業用ロール。
【請求項１６】
実質的に円筒形の金属コアと、
該コアの上で円周方向に重なって接着されているゴムの基層と、
該基層の上で円周方向に重なっているゴムの上紙料側層と、
該上紙料側層の上で円周方向に重なっているポリウレタン被膜と、
を備えており、該被膜は、約０.０５〜０.２５ｉｎの厚さ及び約３〜７０Ｐ＆Ｊの硬度を有している、産業用ロール。
【請求項１７】
実質的に円筒形の金属コアと、
該コアの上で円周方向に重なって接着されているゴムの基層と、
該基層の上で円周方向に重なっていると共に、約３０〜３００Ｐ＆Ｊの硬度を有しているゴムの上紙料側層と、
該上紙料側層の上で円周方向に重なっているポリウレタン被膜と、
を備えており、該被膜は、約０.０５〜０.２５ｉｎの厚さ及び約３〜７０Ｐ＆Ｊの硬度を有している、産業用ロール。
【発明の詳細な説明】
【技術分野】
【０００１】
本発明は、総括的には産業用ロールに関し、特に、産業用ロールのカバーに関するものである。
【背景技術】
【０００２】
円筒形もしくは円柱形のロールは、多くの産業上の適用例、特に製紙に関する適用例において利用されている。かかるロールは、過酷な環境で用いられるのが一般的であって、当該環境において、高い動荷重及び高い温度や、攻撃性又は腐食性の化学薬品にさらされる可能性がある。一例として、典型的な製紙工場において、ロールは、繊維質のウェブを処理ステーション間に搬送するだけでなく、プレス部のロール及びカレンダーロールの場合、ウェブ自体を処理して紙にするためにも使用されている。
【０００３】
一般的に、抄紙機内の異なる位置にあるロールは、異なる機能を果すことが必要であるので、製紙に使用されるロールは抄紙機内における位置を念頭に入れて構成されている。製紙用ロールには多くの様々な特性要求があるので、また、金属製ロール全体を交換することは全く不経済であるので、多くの製紙用ロールは、典型的には金属製であるコアの周面を取り囲むポリマーカバーを備えている。カバーの設計者は、カバーに用いられているポリマー又はエラストマーを変えることにより、ロールに、製紙適用例の要求としての異なる動作特性を与えることができる。また、金属製ロールを覆うカバーの修理、再研磨又は交換は、金属製ロール全体の交換よりも相当に廉価になり得る。
【０００４】
多くの場合、ロールカバーは、少なくとも２つの別個の層、即ち、コアの上に覆い被さって（重なって）それに結合材を提供する基層と、該基層の上に覆い被さって接合されると共に、ロールの外側表面の役を果す上紙料側層とを備えている（ロールの中には基層と上紙料側層との間に挟まれる介在“連結”層を含むこともある）。これらの材料の層は、カバーに作動のための一組の所定の物理的特性を与えるように選択されているのが一般的である。これらの特性は、製紙環境に耐えるため、必要強度、弾性率、並びに高温、水及び刺激の強い化学薬品に対する耐性を含めることができる。更に、カバーは、それらが行うプロセスに適する所定の表面硬度を有するよう設計されているのが一般的であり、また、それらはウェブに損傷を与えることなく、ウェブがカバーから“離れる”ことを必要とするのが一般的である。また、経済的にするために、カバーは耐摩擦性及び耐摩耗性でなければならない。
【０００５】
クーチロール、ランプブレーカーロール、形成ロール及びプレスロールのようなゴムロールは、上述したように抄紙機の各部で使用されている（例えば、代表的な抄紙機におけるこれらロールの位置について論じるための、編集者：マイケル・ジェイ・コキュレック(Michael J. Kocurek)及びベンジャミン・エイ・ソープ(Benjamin A. Thorpe)の「抄紙機工程(Paper Machine Operations）」(１９９１年、第７巻)における「紙パルプ製造(Pulp and Paper Manufacture)」を参照のこと）。ゴムロールは、一般的に、優れた化学的、機械的、物理的特性及び良好な耐磨性を有している。また、軟質ゴムコンパウンド（即ち、ピュージー及びジョーンズ(Ｐ＆Ｊ)の基準によると約２００〜３００）は、動的なニップ条件下で優れた動的特性を一般的に有している。ポリウレタン（ＰＵ）もまた抄紙機の各部用のロールを被覆するために使用されている。このＰＵカバーは、通常、特に４〜７０Ｐ＆Ｊの硬度範囲において、ゴムと比較して優れた耐磨性、紙離れ及び靭性を有している。しかしながら、ＰＵは高価になりがちであり、また、より軟質のＰＵ（約７０〜２００Ｐ＆Ｊ）は、ゴムと比較して化学的耐性が劣るのが一般的である。
【発明の開示】
【０００６】
本発明は、産業用ロールに向けられており、該産業用ロールが備えるカバーは、ロールに追加的な組合せの特性を与えることが可能である。第１の形態として、本発明の実施形態は、実質的に円筒形の金属コアと、該コアの上で円周方向に重なって接着されているゴムの基層と、該基層の上で円周方向に重なっているゴムの上紙料側層と、該上紙料側層の上で円周方向に重なっているポリウレタン被膜とを備えている産業用ロールに向けられている。この構成では、ロールは、ゴムカバーを有するロールと比較して改善された耐磨性、紙離れ特性及び／又は靭性を提供できるが、典型的なポリウレタンカバーよりも軟質のカバーにおいてこれらの特性をもたらしている。
【０００７】
第２の形態として、本発明の実施形態は、実質的に円筒形の金属コアと、該コアの上で円周方向に重なって接着されているゴムの基層と、該基層の上で円周方向に重なっているゴムの上紙料側層と、該上紙料側層の上で円周方向に重なっているポリウレタン被膜とを備えており、該被膜は約０.０５〜０.２５ｉｎの厚さ及び約３〜７０Ｐ＆Ｊの硬度を有している、産業用ロールに向けられている。
【０００８】
第３の形態として、本発明の実施形態は、実質的に円筒形の金属コアと、該コアの上で円周方向に重なって接着されているゴムの基層と、該基層の上で円周方向に重なっていると共に、約３０〜３００Ｐ＆Ｊの硬度を有しているゴムの上紙料側層と、該上紙料側層の上で円周方向に重なっているポリウレタン被膜とを備えており、該被膜は約０.０５〜０.２５ｉｎの厚さ及び約３〜７０Ｐ＆Ｊの硬度を有している、産業用ロールに向けられている。
【発明を実施するための最良の形態】
【０００９】
本発明は、添付図面を参照して、以下に特に詳細に説明することとする。本発明は、例示した実施形態に限定すると考えられるのではなく、むしろ、これらの実施形態は、当業者に本発明を徹底的にかつ完全に開示するものと考えられる。図面において、同様の数字は全体にわたり同様の要素に言及している。特定の構成要素の厚さ及び寸法は明瞭にするため誇張して示すことがある。既知の機能もしくは構成については、簡略及び／又は明瞭にするため、詳細に説明しないことがあり得る。
【００１０】
また、「下」、「下方」、「下側」、「上」、「上方」、「上側」等のような空間に関する相対的用語は、１つの要素を説明する記載或いは図面に例示したような別の要素もしくは特徴に対する関係を説明する記載を容易にするために、ここで使用されることがある。これらの空間に関する相対的用語は、図面に示された指向方向に加えて、使用中又は作動中の装置の種々の指向方向を含むものと理解されたい。例えば、図面に記載の装置がひっくり返されれば、他の要素もしくは特徴の「下」又は「真下」にあると記載された要素は他の要素もしくは特徴の「上」に方向付けられることになろう。従って、具体例としての用語「下」は、上及び下の双方の指向方向を含むことになる。装置は違ったふうに方向付けられてもよく（９０度又は他の方向に回転される）、ここで使用される空間に関する相対的記載は、それに応じて解釈されることになる。
【００１１】
ここで使用されている用語は、特定の実施形態を説明するためのみであり、本発明を限定することを企図しているのではない。ここで使用されている用語は、文脈が明らかに複数形を指していなければ、単数形及び複数形の双方を含むものと考えられる。更に、「構成する」及び／又は「構成される」という用語は、この明細書で使用される場合、記載された特徴、ユニット、ステップ、作動、素子、及び／又は構成要素の存在を規定しており、１つ以上の他の特徴、ユニット、ステップ、作動、素子、構成要素及び／又はそれらのグループの存在又は追加を排除するものではないことが分かるであろう。ここで使用されている表現「及び／又は」は、１つ以上の関連記載アイテムの任意の又は全ての組合せを含んでいる。
【００１２】
特に定義されていなければ、ここで使用されている全ての用語（技術用語及び科学用語を含む）は、本発明が属する技術分野に習熟する者により普通に理解されるのと同じ意味を有している。更に、普通に使用される諸辞典に定義されているような用語は、関連技術の状況下のそれらの意味に一致する意味を有するものと解釈されるべきであり、また、ここに明確に定義されていなければ理想化され又は非常に形式的な意味で解釈されることはないであろう。
【００１３】
次に図を参照すると、符号１０で大ざっぱに表されたロールが図１及び図２に例示されている。このロール１０は、コア１２（例えば金属製）と、接着剤層１４と、カバー１６とを重なり合う関係で有している。これら要素の各々について、以下に詳細に記載する。
【００１４】
コア１２は、鋼から、何か別の金属から、又は複合材料からでも形成されるのが典型的である実質的に円筒形の中空構造である。コア１２は、一般的には、長さが約１.５〜４００ｉｎ（約４．８〜１０００ｃｍ）、直径が１〜７０ｉｎ（約２．５〜１７８ｃｍ）であり、製紙用としては長さが１００〜４００ｉｎ（２５０〜１０００ｃｍ）、直径は２０〜７０ｉｎ（５０〜１７８ｃｍ）であるのが普通である。長さ及び直径がこれらの最も一般的な範囲にある場合、コア１２は厚さ１〜５ｉｎ（約２．５〜１３ｃｍ）の壁を有するのが普通である。ジャーナル及び軸受（図示せず）のような諸要素は、抄紙機におけるコア１２の装着及び回転を容易にするため、コア１２に設けられるのが一般的である。コア１２の表面は、接着剤層１４への接合のために、該表面の下処理をすべく、ブラスチング、サンダー仕上げ、サンドブラスト等により処理することが可能である。
【００１５】
再び図１及び図２を参照すると、接着剤層１４は、コア１２をカバー１６に付着させることができる接着剤（代表的にはエポキシ接着剤）から構成されている。もちろん、接着剤層１４を構成する接着剤は、コア１２やカバー１６の基層１８の材料と両立可能に選択されていなければならない（即ち、接着剤はどの材料にも過度な害を与えることなくこれら要素間に高品質の接合を提供すべきである）。この接合は、約１２００〜５０００ｐｓｉの引張り接合強度を有していることが好ましい。接着剤は、硬化を容易にすると共に物理的特性に役立つ硬化剤のような添加剤を有していてもよい。接着剤の例には、ノースカロライナ州ローリー所在のロード(Lord)・コーポレイションから入手し得るエポキシ接着剤であるケムロック(Chemlok)２２０Ｘ及びケムロック２０５がある。
【００１６】
接着剤層１４は、薄い材料の層を付着させるのに適当であると当業者に知られている任意の方法でコア１２に付着させることが可能である。適用技術の例には、吹付け、ブラッシ仕上げ、浸漬、きさげ仕上げ等がある。好ましいのは、溶液型接着剤が使用されるのであれば、硬化プロセス中に「吹出し」を生じさせうる溶媒閉じ込めの発生を減じるため、カバー１６の取付け前に溶媒が蒸発できるように接着剤層１４が付着されるのが好ましい。当業者は、接着剤層１４が異なる接着剤から構成される複数の接着剤被膜層とし得ることが分かるであろう。例えば、若干異なる特性を有する２つの異なるエポキシ接着剤が用いられてもよい。また、特定の実施形態において、カバー１６がコア１２に直接に接合されるように、接着剤層を完全に省略してもよいことに留意しなければならない。
【００１７】
更に図１及び図２を参照すると、カバー１６は、基層１８と、上紙料側層２２と、被膜２４とを重なり合う関係で備えている。例示した実施形態において、基層１８は接着剤層１４に接着されている。基層１８は、代表的にはフィラー及びその他の添加剤を含むゴムコンパウンドから構成されている。ゴムコンパウンドの例には、天然ゴムや、ニトリル−ブタジエンゴム（ＮＢＲ）、水素化ニトリル−ブタジエンゴム（ＨＮＢＲ）、エチレン−プロピレン−ジエンモノマー（ＥＰＤＭ）から形成されるエチレン−プロピレン−ターポリマー、クロロスルホン化ポリエチレン（ＣＳＭ）、スチレンブタジエンゴム（ＳＢＲ）、クロロプレン（ＣＲ）並びにそれらの混合物及びコポリマーのような合成ゴムが含まれている。
【００１８】
フィラーは、コンパウンドの物理的特性を変更するため及び／又はそのコストを低減するために、基層１８に添加されるのが一般的である。フィラー材料の例としては、酸化アルミニウム（Ａｌ2Ｏ3）、二酸化ケイ素（ＳｉＯ2）、酸化マグネシウム（ＭｇＯ）、酸化カルシウム（ＣａＯ）、酸化亜鉛（ＺｎＯ）及び二酸化チタン（ＴｉＯ2）のような無機酸化物；カーボンブラック（ファーネスブラックとしても知られている）；クレイ、タルク、ウォラストナイト（ＣａＳｉＯ3）、珪酸マグネシウム（ＭｇＳｉＯ3）、ガラクトース、珪酸アルミニウム及び長石（ＫＡｌＳｉ3Ｏ8）のような珪酸エステル；硫酸バリウム及び硫酸カルシウムのような硫酸エステル；アルミニウム、鉄、銅、ステンレス鋼又はニッケルのような金属粉末；炭酸カルシウム（ＣａＣＯ3）及び炭酸マグネシウム（ＭｇＣＯ3）のような炭酸エステル；マイカ；シリカ（天然、ヒュームド、水化物、無水物又は沈殿物）；並びに炭化ケイ素（ＳｉＣ）及び窒化アルミニウム（ＡｌＮ）のような窒化物及び炭化物が含まれている。これらのフィラーは、粉末、ペレット、繊維又は球のような事実上どんな形で存在していてもよい。
【００１９】
また、基層１８は、随意であり、重合開始剤、活性剤・促進剤、硬化もしくは加硫剤、可塑剤、熱安定剤、抗酸化剤・オゾン劣化防止剤、表面処理剤、ピグメント等のような、処理を容易にすると共に物理的特性を向上させるその他の添加剤を含んでいてもよい。これらの成分は、基層１８を接着剤層１４に付着させか又はコア１２に付着させる時点の前にポリマー中に混合されるのが普通である。当業者には分かるように、基層におけるこれら諸剤の素性及び量並びにそれらの使用法は、一般的に知られており、ここで詳細に記載される必要はない。
【００２０】
基層１８は、ポリマーを下側の表面上に付着させるのに適するとして当業者に知られているどんな方法によっても付着させることが可能である。特定の実施形態において、基層１８は、該基層１８の複数のストリップを押出ダイから押し出し、次いで引き続き温めながら、まだ幾分か粘着性があるうちに接着剤層１４の上に重ね合わせる押出法を通じて付着される。基層のストリップは、厚さが約０.０３０〜０.１２５ｉｎ（約０．０７６〜０．３１８ｃｍ）であると共に、重ね合わせ式に付着されることが好ましく、その結果、基層１８の総ストリップ厚さは代表的には約０.０６２５〜０.２５ｉｎ（約０．１５８８〜０．６４ｃｍ）である。当業者には明らかであるように、特定の実施形態において、上紙料側層２２が接着剤層１４に付着されるか、又は接着剤層のない場合、コア１２に付着されるように、基層１８を省略してもよい。
【００２１】
再び図１及び図２を参照すると、例示した実施形態において、上紙料側層２２は、基層１８の上に周方向に重ね合わされていると共に、後述するように１つ以上の連結層が含まれていなければ、基層１８に接着されている。上紙料側層２２は、ＮＢＲ、ＨＮＢＲ、ＥＰＤＭ、ＣＳＭのようなゴムコンパウンドか天然ゴムであり、フィラー及びその他の添加剤を含んでいるのが普通である。
【００２２】
フィラーの例としては、基層１８に関連して上述したものはもちろんのこと、二酸化ケイ素、カーボンブラック、クレイ及び二酸化チタン（ＴｉＯ2）が含まれている。代表的には、フィラーには上紙料側層２２の重量の約３〜７０％の量が含まれている。フィラーは、粉末、ペレット、ビード、繊維、球等のような事実上どんな形で存在していてもよい。
【００２３】
添加剤の例としては、処理を容易にすると共に物理的特性を向上させることのできる、重合開始剤、活性剤・促進剤、硬化もしくは加硫剤、可塑剤、熱安定剤、抗酸化剤・オゾン劣化防止剤、表面処理剤、ピグメント等が含まれている。当業者には、上紙料側層２２に含まれるのに適当な添加剤の種類及び濃度が分かるから、それらについてここで詳しく論じる必要はない。
【００２４】
上紙料側層２２は、弾性材料を円筒形表面上に付着させるのに適するものとして当業者に知られている技術により、基層１８上に付着されている。好ましいのは、上紙料側層２２の各成分が個別に調合され、ミル内で混合されることである。混合された材料は、ミルから押出成形機に移され、そこでトップ側原料材料の供給ストリップを基層１８上に押し出している。或いは、基層１８及び上紙料側層２２の一方又は双方は、カレンダー仕上げしたシート材料の重ね合わせにより付着されてもよい。
【００２５】
特定の実施形態において、上紙料側層２２は、その厚さが約１〜１.５ｉｎ(もっと厚い厚さでは、材料の複数回の通過が必要とされるかも知れない）であるように付着されている。また、上紙料側層２２の厚さは、総カバー厚さ（即ち、結合された基層１８、上紙料側層２２及び被膜２４の総厚さ）の約５０〜９０％が適切である。基層１８及び上紙料側層２２のゴムコンパウンドは、基層１８が上紙料側層２２よりも大きな硬度値を有するように選択することが可能である。例えば、基層１８は、約１〜１００Ｐ＆Ｊ（特定の実施形態において、３〜１００Ｐ＆Ｊ、他の実施形態において、３〜２０Ｐ＆Ｊ）の硬度を有しており、上紙料側層２２は、約３０〜３００Ｐ＆Ｊ（特定の実施形態において、３〜２５０Ｐ＆Ｊ）の硬度を有している。累進的硬度の概念により、カバー構造における種々の層の弾性特性（例えば、弾性係数及びポアソン比）の不適合に由来して生じ得るボンドライン剪断応力を低減させることができる。境界面のこの剪断応力の低減は、カバーの健全性を保つ上で重要である。
【００２６】
また、当業者にとって明らかであるように、ロール１０は、基層１８と上紙料側層２２との間に挟持された連結層を備えて構成されていてもよいので、連結層が上紙料側層２２の直ぐ下に位置することになる。連結層の一般的な特性は当業者に知られており、ここで詳細に述べる必要はない。
【００２７】
上紙料側層２２を付着させた後、カバー１６のこれらの層は、適当な期間（通常、約１６〜３０時間）にわたり硬化、一般的にはオートクレーブ内で硬化されることになる。硬化後、発生した硬い皮を上紙料側層２２の表面からかき取り、上紙料側層２２を寸法正確性のために研削するのが好ましい。
【００２８】
もう一度図１及び図２を参照すると、被膜２４は、上紙料側層２２を覆い付着されている。被膜２４は、ポリウレタン化合物から構成されており、抄紙機用ロールに使用するのに適するとして当業者に知られている任意の数のポリウレタン化合物とすることが可能である。ポリウレタン化合物の例には流し込み法及びリボン流動（ribbon flow)法から形成されたものがある。特定の実施形態において、ポリウレタン被膜２４は厚さが約０.０５０〜０.２００ｉｎである。特定の実施形態において、ポリウレタン被膜は、約３〜７０Ｐ＆Ｊの硬度を有しており、ある実施形態では、約３〜３０Ｐ＆Ｊの硬度としてもよい。
【００２９】
ポリウレタン被膜２４は、その物理的特性及び製造上の特徴を変更もしくは促進し得る、基層１８及び上紙料側層２２のゴムコンパウンドに関連して上述した種類のフィラー及び添加剤を有していてもよい。材料、フィラー及び添加剤の例はロマンスキ(Romanski)に対する米国特許第４２２４３７２号明細書、クレンケル（Krenkel)等に対する米国特許第４８５９３９６号明細書及びクローニン(Cronin)等に対する米国特許第４９７８４２８号明細書に記載されており、各明細書の開示内容の全体はここに組み込まれている。
【００３０】
ポリウレタン被膜２４は、ポリウレタンの付着に適するとして当業者に知られている押出成形、鋳造、吹付け等を含む任意の方法で上紙料側層２２に付着させることが可能である。特定の実施形態において、上紙料側層２２上への被膜の押出成形が特に適している。特定の場合、接着剤層は、被膜２４の付着前に上紙料側層２２に付着させてもよい。
【００３１】
被膜２４の付着後、ロール１０を硬化させ（例えば、熱の付与により）、この技術に習熟した者に知られている方法で研削し及び／又は仕上げしてもよい。
【００３２】
基層及び上紙料側層上にポリウレタン被膜で形成されたロールカバーは、双方のポリマーの有利な特性を享受しており、それによりロールカバーに向上した性能特性を与えている。例えば、上述したカバーをもつロールは、ゴムカバーを有するロールと比較して改善された耐磨性、紙離れ特性及び／又は靭性を有しているが、典型的なポリウレタンカバーよりも軟質のカバーにおいてこれらの特性をもたらしてもよい。このようなわけで、長網式抄紙機３内で、これらのロールは、ランプブレーカーロール３２において又は他の形成ロール３４（図３参照）において特に適しているであろう。円網抄紙機４０においては、本発明の実施形態によるロールは、円筒形のクーチロール４２（図４参照）に使用するのに適している。抄紙機のプレス部５０は、本発明の実施形態によるプレスロール５２を利用可能である（図５）。
【００３３】
或いは、ポリウレタン被膜は、「非常に硬い（bone-hard)」ゴムロールと共に利用して、紙離れ及び／又は紙との摩擦接触を促進しうる軟質の表面を提供してもよい。例えば、抄紙機３０のワイヤ駆動ロール３６(図３)は、本発明の実施形態に基づいて構成されていてもよい。
【００３４】
また、本発明の実施形態に基づいて製作されたロールは、リールドラム（図６のリール６０におけるドラム６２参照）、ワインダードラム（図７におけるワインダー７０のドラム７２参照）、並びに製紙に利用される他のロール及びドラムに採用されている。
【００３５】
抄紙機における異なるロール位置についての材料、厚さ及び硬度の例示的な組合せが下記の表１に記載されている。
【００３６】
【表１】
2007186839.tif 000003
【００３７】
当業者には分かるように、特定の抄紙機の環境や該抄紙機内のロールの位置に応じて厚さ及び硬度のその他の組合せを上述したどの層についても採用されてもよい。
【００３８】
また、当業者は、本発明のロールがスリーブ、紙運搬ロール等を含め抄紙機以外の環境においても採用されてもよいことが分かるであろう。
【００３９】
上述したことは、本発明を例証するものであって、本発明を限定する意味に取られるべきではない。本発明の例示的実施形態について記載してきたが、当業者には即座に明らかであるように、本発明の新規な教示事項及び利点から著しく逸脱することなく、該例示的実施形態において多くの変更が可能である。従って、かかる変更の全ては、特許請求の範囲に明示された本発明の範囲内に含まれるものと考えられる。本発明は、添付の特許請求の範囲により規定されており、同特許請求の範囲と同等のことはそこに含まれている。
【図面の簡単な説明】
【００４０】
【図１】本発明の実施形態による産業用ロールの斜視図である。
【図２】図１の線２−２に沿ってそのロールを大きく拡大した部分断面図である。
【図３】長網式抄紙機の地合形成部とそこに採用された本発明の実施形態によるロールとの概略図である。
【図４】円網抄紙機に採用された本発明の実施形態による円筒形クーチロールの概略図である。
【図５】抄紙機のプレス部と、そこに採用された本発明の実施形態によるロールとの概略図である。
【図６】製紙工程のリールと、そこに採用された本発明の実施形態に従ってそれと共に用いられるリールドラムとの概略図である。
【図７】製紙工程のワインダーと、そこに採用された本発明の実施形態に従ってそれと共に用いられるワインダードラムとの概略図である。
【符号の説明】
【００４１】
１０    ロール
１２    コア
１４    接着剤層
１６    カバー
１８    基層
２２    上紙料側層
２４    ポリウレタン被膜
【図１】
2007186839.tif 000004
【図２】
2007186839.tif 000005
【図３】
2007186839.tif 000006
【図４】
2007186839.tif 000007
【図５】
2007186839.tif 000008
【図６】
2007186839.tif 000009
【図７】
2007186839.tif 000010
【外国語明細書】
2007186839.tif 000011
2007186839.tif 000012
2007186839.tif 000013
2007186839.tif 000014
2007186839.tif 000015
2007186839.tif 000016
2007186839.tif 000017
2007186839.tif 000018
2007186839.tif 000019
2007186839.tif 000020
2007186839.tif 000021
2007186839.tif 000022
2007186839.tif 000023
2007186839.tif 000024
2007186839.tif 000025
2007186839.tif 000026
2007186839.tif 000027
2007186839.tif 000028
2007186839.tif 000029